(57)【要約】【課題】吸収性物品の表面シートであって、天然繊維であるコットン繊維が用いられており、さらに、体液を素早く通過し、かつ移行した体液の戻り性がなく、着用者にはべたつきによる不快感を与えることのない表面シートを得る。【解決手段】トップシート１１と、セカンドシート１２と、吸収体１３と、バックシート１４とがこの順に配置された吸収性物品に用いられる表面シート１５である。この表面シート１５は、トップシート１１とセカンドシート１２とによって構成される。トップシート１１を構成するコットン不織布と、セカンドシート１２を構成する熱可塑性樹脂繊維不織布とが、構成繊維同士の三次元的な交絡により一体化している。セカンドシート１２には、トップシート１１を通ってセカンドシート１２に達した被吸収液を吸収体１３に送り込むための開孔が形成されている。【選択図】図１
2017205143.tif 000002
【特許請求の範囲】
【請求項１】
トップシートと、セカンドシートと、吸収体と、バックシートとがこの順に配置された吸収性物品に用いられる表面シートであって、
この表面シートは、前記トップシートとセカンドシートとによって構成され、
トップシートを構成するコットン不織布と、セカンドシートを構成する熱可塑性樹脂繊維不織布とが構成繊維同士の三次元的な交絡により一体化しており、
セカンドシートには、トップシートを通ってセカンドシートに達した被吸収液を吸収体に送り込むための開孔が形成されていることを特徴とする吸収性物品の表面シート。
【請求項２】
セカンドシートの不織布を構成する熱可塑性樹脂繊維は、撥水性樹脂にて形成されていることを特徴とする請求項１記載の吸収性物品の表面シート。
【請求項３】
熱可塑性樹脂繊維は、少なくとも繊維表面がオレフィン系樹脂にて形成されていることを特徴とする請求項２記載の吸収性物品の表面シート。
【請求項４】
セカンドシートの不織布を構成する熱可塑性樹脂繊維同士が相互に熱融着されていることを特徴とする請求項１から３までのいずれか１項記載の吸収性物品の表面シート。
【請求項５】
トップシートを構成するコットン不織布とセカンドシートを構成する熱可塑性樹脂繊維不織布との一体化物にエンボス模様が付与されていることを特徴とする請求項１から４までのいずれか１項記載の吸収性物品の表面シート。
【請求項６】
トップシートとセカンドシートとのほかにサードシートを有し、
サードシートは、吸収性物品におけるセカンドシートと吸収体との間に配置されるものであり、
トップシートを構成するコットン不織布は撥水性を有し、
サードシートは撥水性を有さずに吸水性を有したコットン不織布にて構成され、
トップシートを構成するコットン不織布と、セカンドシートを構成する熱可塑性樹脂繊維不織布と、サードシートを構成するコットン不織布とが、構成繊維同士の三次元的な交絡により一体化していることを特徴とする請求項１から５までのいずれか１項記載の吸収性物品の表面シート。
【請求項７】
請求項１から６までのいずれか１項に記載の吸収性物品の表面シートを備えていることを特徴とする吸収性物品。
【発明の詳細な説明】
【技術分野】
【０００１】
本発明は、使い捨ておむつ、生理用ナプキン、パンティライナーなどの吸収性物品の表面シートに関する。
【背景技術】
【０００２】
この種の吸収性物品の断面構造は、大別して、表面層、吸着層、防漏れ層の３層を有したものが一般的である。人体から分泌される体液は、表面層における表面シートに素早く引き込まれ、かつ透過されて、表面層の下の吸収層へ移動し、吸収拡散される。したがって、表面シートには液透過性が要求される。このため表面シートには、疎水性の合成繊維にて構成されたきわめて薄い不織シートや、孔開きフィルムが多く使用されている。しかし、吸収性物品の表面シートは、直接肌に触れる部分であることから、合成繊維のみからなるシートでは、痒みやかぶれ等が発生する場合がある。
【０００３】
これを防止するためには表面シートに天然素材を用いれば良いのであり、代表的な天然素材としては、コットン繊維が挙げられる。一般のコットン繊維は、漂白された脱脂綿である。これは、漂白前に精錬処理が施されて繊維表面のワックスや天然油脂が除去されたもの、すなわち脱脂されたものである。しかし、このようなコットン繊維すなわち脱脂綿繊維を吸収性物品の表面シートを構成する繊維として適用すると、綿繊維自身が吸液性、保液性に優れるため、分泌された体液は、表面シートを透過せず、ここで吸収・保液してしまう。このため、着用者にべたつきによる不快感を与えやすい。
【０００４】
このような不快感を解消するために、特許文献１においては、天然油脂が付着した脱脂綿とオレフィン系繊維とを含有するとともに特定の開孔を有した不織布を、吸収性物品の表面シートに用いることが記載されている。
【先行技術文献】
【特許文献】
【０００５】
【特許文献１】特開２００５−１３９５９４号公報
【発明の概要】
【発明が解決しようとする課題】
【０００６】
本発明の課題は、天然繊維であるコットン繊維を用いたシートであって、さらに、体液を素早く通過し、かつ移行した体液の戻り性がなく、着用者にはべたつきによる不快感を与えることのない、吸収性物品の表面シートを得ることにある。
【課題を解決するための手段】
【０００７】
すなわち本発明は、下記を要旨とするものである。
【０００８】
（１）トップシートと、セカンドシートと、吸収体と、バックシートとがこの順に配置された吸収性物品に用いられる表面シートであって、
この表面シートは、前記トップシートとセカンドシートとによって構成され、
トップシートを構成するコットン不織布と、セカンドシートを構成する熱可塑性樹脂繊維不織布とが構成繊維同士の三次元的な交絡により一体化しており、
セカンドシートには、トップシートを通ってセカンドシートに達した被吸収液を吸収体に送り込むための開孔が形成されていることを特徴とする吸収性物品の表面シート。
【０００９】
（２）セカンドシートの不織布を構成する熱可塑性樹脂繊維は、撥水性樹脂にて形成されていることを特徴とする（１）の吸収性物品の表面シート。
【００１０】
（３）熱可塑性樹脂繊維は、少なくとも繊維表面がオレフィン系樹脂にて形成されていることを特徴とする（２）の吸収性物品の表面シート。
【００１１】
（４）セカンドシートの不織布を構成する熱可塑性樹脂繊維同士が相互に熱融着されていることを特徴とする（１）から（３）までのいずれかの吸収性物品の表面シート。
【００１２】
（５）トップシートを構成するコットン不織布とセカンドシートを構成する熱可塑性樹脂繊維不織布との一体化物にエンボス模様が付与されていることを特徴とする（１）から（４）までのいずれかの吸収性物品の表面シート。
【００１３】
（６）トップシートとセカンドシートとのほかにサードシートを有し、
サードシートは、吸収性物品におけるセカンドシートと吸収体との間に配置されるものであり、
トップシートを構成するコットン不織布は撥水性を有し、
サードシートは撥水性を有さずに吸水性を有したコットン不織布にて構成され、
トップシートを構成するコットン不織布と、セカンドシートを構成する熱可塑性樹脂繊維不織布と、サードシートを構成するコットン不織布とが、構成繊維同士の三次元的な交絡により一体化していることを特徴とする（１）から（５）までのいずれかの吸収性物品の表面シート。
【００１４】
（７）上記（１）から（６）までのいずれかの吸収性物品の表面シートを備えていることを特徴とする吸収性物品。
【発明の効果】
【００１５】
本発明によれば、トップシートを構成するコットン不織布と、セカンドシートを構成する熱可塑性樹脂繊維不織布とが構成繊維同士の三次元的な交絡により一体化しており、セカンドシートには、トップシートを通ってセカンドシートに達した被吸収液を吸収体に送り込むための開孔が形成されているため、体液を素早く通過させ、かつ移行した体液の戻り性がなく、着用者にべたつきによる不快感を与えることのない、吸収性物品の表面シートを得ることができる。
【００１６】
特に本発明によれば、トップシートを構成するコットン不織布とセカンドシートを構成する熱可塑性樹脂繊維不織布との一体化物にエンボス模様が付与されている構成とすることができ、このような構成であると、吸収性物品の表面シートに凹凸感を付与することができる。
【図面の簡単な説明】
【００１７】
【図１】本発明の実施の形態の表面シートを用いた吸収性物品の断面構造を示す図である。
【図２】本発明の他の実施の形態の吸収性物品の表面シートの断面構造を示す図である。
【発明を実施するための形態】
【００１８】
図１において、１０は、使い捨ておむつ、生理用ナプキン、パンティライナーなどの吸収性物品である。この吸収性物品１０は、トップシート１１と、セカンドシート１２と、吸収体１３と、バックシート１４とがこの順に配置されたものである。トップシート１１とセカンドシート１２とによって、本発明の表面シート１５が構成されている。
【００１９】
トップシート１１は、コットン不織布によって構成されている。このトップシート１１を構成するコットン不織布の目付は、１５〜２５ｇ／ｍ２が適当である。
【００２０】
セカンドシート１２は、熱可塑性樹脂繊維不織布にて構成されている。熱可塑性樹脂繊維は短繊維であることが必要で、その単糸繊度および繊維長は、特に限定されないが、セカンドシート１２の柔軟性、後述するトップシート１１のコットン繊維との交絡性を考慮して、単糸繊度が１〜８デシテックス、平均繊維長が１５〜７０ｍｍであることが好ましい。熱可塑性樹脂繊維不織布の目付は、１５〜２５ｇ／ｍ２が適当である。
【００２１】
短繊維を構成する熱可塑性樹脂は、撥水性樹脂であることが、きわめて好ましい。撥水性樹脂の代表例として、ポリオレフィン系重合体を挙げることができる。詳細には、ポリプロピレン、ポリエチレン、エチレンとプロピレンとの共重合体、またはこれらのブレンド体等が挙げられる。熱可塑性樹脂繊維は、少なくとも繊維表面がポリオレフィン系重合体にて構成されていることが好ましい。このような熱可塑性樹脂繊維の繊維形態としては、上記したポリオレフィン系重合体単独からなる単相型の繊維、あるいは、芯部を鞘部が覆っている芯鞘複合の繊維であって、鞘部にポリエチレンが配されるとともに芯部にポリプロピレンが配された芯鞘複合繊維等が挙げられる。少なくとも繊維表面がポリオレフィン系重合体にて構成された繊維を採用することにより、セカンドシート１２を構成する不織布に適度の疎水性を付与することができる。また、鞘部にポリエチレンが配されるとともに芯部にポリプロピレンが配された芯鞘複合繊維である場合は、得られた不織布にエアスルー方式で熱処理を施して、鞘部のポリエチレンを溶融または軟化させて熱接着成分として機能させることによって得られるセカンドシート１２の、ひいては後述のようにして最終的に得られる表面シート１５の、形態保持性の向上および機械的強力の向上を図ることができる。
【００２２】
図示は省略するが、セカンドシート１２を構成する熱可塑性樹脂繊維不織布には、この不織布をその厚み方向に貫通する多数の開孔が、機械加工などによって形成されている。上述の範囲の単糸繊度および平均繊維長の短繊維にて構成された、上述の範囲の目付の不織布の場合において、開孔は、孔径が０．５〜２．０ｍｍ、その形成ピッチは２．０〜５．０ｍｍが適切である。このような開孔が形成されていることで、トップシート１１を通って、撥水性を有するセカンドシート１２に達した被吸収液を、吸収性物品１０の吸収体１３に円滑に送り込むことが可能である。
【００２３】
トップシート１１を構成するコットン不織布と、セカンドシート１２を構成する孔あきの熱可塑性樹脂繊維不織布とは、これらの不織布の構成繊維同士の三次元的な交絡によって一体化され、それによって一体構造の表面シート１５が構成されている。このような三次元的な交絡は、両不織布を重ねた状態で高圧水流を付与することによって、達成することができる。
【００２４】
吸収体１３の素材としては、一般的に用いられている吸収材料を用いればよく、たとえば、フラッフ状パルプと吸水性ポリマーとにより構成されるものが挙げられる。吸水性ポリマーは、吸収体を構成するパルプ中に粒状粉として混入させるとよい。フラッフ状パルプとしては、合成パルプやセルロース系パルプ、広葉樹パルプ、針葉樹パルプなどを挙げることができる。
【００２５】
バックシート１４は、このバックシート１４と表面シート１５とをヒートシールすることによって袋体を形成し、この袋体の内部に吸収体１３を収容するためのものである。またバックシート１４は、吸収体１３が吸収した液が外部に漏れ出さないように、この液に対する透過性を有しないことが必要である。このため、バックシート１４のための素材としては、遮水性を有する樹脂シートであって、ポリエチレン系やポリプロピレン系のポリオレフィン系のシートが挙げられ、ポリオレフィン系シートは柔軟性の点から好ましい。また、前記したポリオレフィン系シートと不織布とを積層したラミネート不織布などを好ましく挙げることができる。
【００２６】
表面シート１５は、吸収性物品の表面に凹凸感を付与したものとすることができる。すなわち、セカンドシート１２は、上述のように熱可塑性樹脂繊維不織布にて構成されているため、このセカンドシート１２とトップシート１１とが一体化したものに、熱エンボス加工を行って、熱可塑性樹脂繊維不織布に賦形されたエンボス模様によって、一体化してなる表面シート（コットン不織布）にも凹凸を現すことができ、そのコットン不織布表面にエンボス模様を良好に現すことができる。すなわち、熱エンボス加工によって熱可塑性樹脂繊維不織布における一部の繊維を軟化させて賦形した凹凸にもとづき、軟化しないコットン不織布にも、熱可塑性樹脂繊維不織布と一体化してなることによってエンボス模様を出現させることができる。これによって、表面に肌触りのよいコットンが配されかつ凹凸感を有するトップシート１１およびこのトップシート１１を用いた吸収性物品を得ることができる。
【００２７】
図２を参照して、本発明の吸収性物品の表面シートの他の実施の形態について説明する。図２においては、吸収体とバックシートは図示を省略して、表面シート１５のみを図示する。この図２の実施の形態においては、表面シート１５は、トップシート１１と、セカンドシート１２とサードシート１６との３層が、積層されかつ構成繊維同士の三次元的な交絡によって一体化された構成である。
【００２８】
この図２の実施の形態においては、トップシート１１は、撥水性を有することにより通常の吸水性は有しないコットン繊維にて構成された、コットン不織布によって形成されている。撥水性を有するコットン繊維は、通常のコットン繊維の表面に適量の撥水剤を付着させることなどにより得られるものである。そのための撥水剤としては、親油型グリセリン脂肪酸エステルが好ましく、その中でも親油性ものステアリン酸グリセルあるいは親油性モノオレイン酸グリセルを用いると良く、付着量は０．１〜１．０ｗｔ％であることが好ましい。
【００２９】
セカンドシート１２は、図１に示したものと同じものである。
【００３０】
サードシート１６は、吸水性を有する通常のコットン繊維にて構成されたコットン不織布によって形成されている。このサードシート１６を構成するコットン不織布は、目付が１５〜２５ｇ／ｍ２であることが好適である。
【００３１】
図２に示された表面シート１５であると、撥水性を有するコットン繊維にて構成されたコットン不織布によってトップシート１１が形成されているため、コットン繊維自身が体液を吸収することなく、この体液をトップシート１１より下側のシートへ素早く透過させることができる。さらに、吸水性を有する通常のコットン繊維にて構成されたコットン不織布によって形成されたサードシート１６を有するものであるため、トップシート１１およびセカンドシート１２を透過しようとしている体液がよりサードシート１６側へ移行しやすい。
【実施例】
【００３２】
［実施例１〜３］
トップシートとして木綿繊維からなる目付２０ｇ／ｍ２のカードウェブを用いた。セカンドシートとして、表１に示す大きさ、間隔で千鳥配列により楕円形の開孔が設けられた目付２０ｇ／ｍ２のエアスルー不織布であって、繊度２．２ｄｔｅｘのオレフィン系芯鞘複合繊維（芯：ポリプロピレン、鞘：ポリエチレン）によって構成された不織布を用いた（実施例１〜３）。開孔の大きさは、楕円形の長径と短径とのサイズによって規定した。開孔同士の間隔は、不織布のタテ方向（機械方向）とヨコ方向（幅方向）とについて規定した。
【００３３】
【表１】
2017205143.tif 000003
【００３４】
上述の木綿繊維からなるカードウェブとエアスルー不織布とを積層し、以下の条件により水流交絡処理を施して一体化した。すなわち、両者を積層してなる積層体を、エアスルー不織布側が支持体側となるように、１００メッシュのメッシュ状支持体上に載置し、プレウェット工程を経た後、ノズル孔径０．１ｍｍの噴射孔が孔間隔０．６ｍｍで横一列に配列してなる噴射装置を用いて、２．８ＭＰａの圧力で２回高圧水流処理した後、２５メッシュのメッシュ状支持体に載置し、同様の噴射装置を用いて、４．１ＭＰａの圧力で２回高圧水流処置することで、目付４０ｇ／ｍ２の本発明の実施例１〜３の表面シートを得た。
【００３５】
［比較例］
セカンドシートとして、実施例１〜３で用いたエアスルー不織布であるが開孔を設けていない不織布を用いた。それ以外は実施例１〜３と同様にして、積層構造のシートを得た。
【００３６】
＜液体透過性の評価＞
濾紙（アドバンテック社製  定性濾紙Ｎｏ２）を用い、その濾紙を１００ｍｍ×１００ｍｍの大きさにカットし、平滑な表面を上側として５枚重ね、その重ねた濾紙上に、１００ｍｍ×１００ｍｍに裁断した試験片を、トップシート側が上面となるように載せた。事前に試料片の質量を測定しておいた。
【００３７】
３７℃に温めた３ｃｃの人工経血（比重１ｇ／ｃｃ）を、ピペットを用いて試料のトップシートの中央付近に一気に滴下した。滴下後５分間放置し、その後に試料片の質量を測定して、試料片が保液する質量すなわち保液量を算出した。
【００３８】
また、試料片のトップシート面側の人工経血の広がり領域の大きさを測定した。測定にあたっては、試料の表面シートのタテ方向（機械方向）およびヨコ方向（幅方向）の２方向について、最も長い箇所を測定し、これら２方向の測定値の和の値を、広がりとして規定した。その結果を表１に示す。
【００３９】
実施例１〜３の表面シートでは、滴下後の人工経血は表面シートを素早く透過した。
【００４０】
一方、比較例のシートでは、滴下した人工経血が透過せず、滴下後５分経過時点であっても多量の人工経血がシート表面に残存していた。表面シートの下に重ねた濾紙を確認したところ、濾紙に着色はなく、この点からも人工経血が表面シートを透過していなかったことが確認された。
【００４１】
実施例１〜３の表面シートを用いて、熱エンボス模様を付与したところ、トップシートであるコットン不織布にも良好に模様が現れており、指や手で押圧しても、凹凸模様は維持されていた。なお、熱エンボス模様の加工に際しては、金属ロールとシリコンロールとからなる熱エンボス装置を用いた。金属ロールとシリコンロールには、いずれにも凹凸が形成されており、金属ロールの凸部がシリコンロールの凹部に嵌合し、かつ金属ロールの凹部がシリコンロールの凸部に嵌合するものであった。加熱により金属ロールの設定温度を１５０℃とし、シリコンロールは加熱せず、金属ロール側にコットン不織布、シリコンロール側に熱可塑性樹脂繊維不織布を配置して熱エンボス加工を施した。
【符号の説明】
【００４２】
１１    トップシート
１２    セカンドシート
１３    吸収体
１４    バックシート
１５    表面シート
【図１】
2017205143.tif 000004
【図２】
2017205143.tif 000005